(57)【要約】【課題】建築用角形鋼管の溶接において、建て入れ治具やエレクションピースが付いた状況下で、溶接の初層から機械化溶接を実現する。【解決手段】建設現場において、エレクションピースを建て入れ治具で連結して仮固定された上下の角形鋼管を、溶接ロボットを用いて溶接する方法であって、角形鋼管がＲ角部を有し、角形鋼管の平面部にエレクションピースが設置されており、対向する一組の建て入れ治具間を、溶接ロボットを用いて仕上層まで連続して溶接を行い、他の対向する建て入れ治具間を、溶接ロボットを用いて溶接を行い、溶接終了後にエレクションピースをガス溶断して除去する建築用角形鋼管柱の溶接方法。【選択図】図１
2020157362.tif 000002
【特許請求の範囲】
【請求項１】
建設現場において、エレクションピースを建て入れ治具で連結して仮固定された上下の角形鋼管を、溶接ロボットを用いて溶接する方法であって、
角形鋼管がＲ角部を有し、角形鋼管の平面部にエレクションピースが設置されており、
対向する一組の建て入れ治具間を、溶接ロボットを用いて仕上層まで連続して溶接を行い、
他の対向する建て入れ治具間を、溶接ロボットを用いて溶接を行い、
溶接終了後にエレクションピースをガス溶断して除去すること、
を特徴とする建築用角形鋼管柱の溶接方法。
【請求項２】
建設現場においてＲ角部を有する角形鋼管であって、角形鋼管の４平面部にエレクションピースが設置され、上下の角形鋼管に設置されたエレクションピースを建て入れ治具で連結されている角形鋼管の継手溶接を行う方法であって、
接合部の４面に設けられた建て入れ治具で区切られた四半部の内、一組の対向する四半部を、
溶接ロボットを用いて初期の溶接から仕上層まで連続して溶接し、次いで、他の対向する四半部を、溶接ロボットを用いて初期の溶接を行い、
建て入れ治具を撤去し、溶接ロボットを用いて仕上層まで溶接して溶接を完了し、
溶接終了後にエレクションピースをガス溶断して除去することを特徴とする建築用角形鋼管柱の溶接方法。
【請求項３】
４面にエレクションピースが接合された、Ｒ角部を有する角形鋼管の建て込みを建築現場でおこなって、上下の角形鋼管のエレクションピースを建て入れ治具で仮固定した後、
上下いずれかの角形鋼管の接合部付近に、周回する溶接ロボットの案内レールを取付け、該レールに２台の溶接ロボットを対向して配置し、
以下の溶接工程を行い、レール撤去とガス溶断によるエレクションピース撤去を行うことを特徴とする建築用角形鋼管柱の溶接方法。
Ａ工程：コーナーを挟んで隣り合う第１四半部とこの第１四半部と対向する第３四半部の溶接部をそれぞれ個別の溶接ロボットを用いてティーチングする、
Ｂ工程：レールにて溶接ロボットを対向して案内走行させて、第１四半部とこの第１四半部と対向する第３四半部を、該当四半部の間隔を連続して行う溶接を初層から仕上層まで行い、
Ｃ工程：第２四半部とこの第２四半部と対向する第４四半部の溶接部をティーチングする、
Ｄ工程：レールにて溶接ロボットを対向して案内走行させて、第２四半部とこの第２四半部と対向する第４四半部を、該当四半部の間隔を連続して行う溶接を初層から数層（２層〜３層程度）行い、
Ｅ工程：建て入れ治具を撤去する、
Ｆ工程：第２四半部とこの第２四半部と対向する第４四半部の間隔の溶接を仕上層まで行って溶接を完了する。
【請求項４】
直線部からコーナー部への溶接ロボットの速度調整をコーナー部に移行する前の１０〜２０ｍｍ間に行うことを特徴とする請求項１〜３のいずれかに記載の建築用角形鋼管柱の溶接方法。
【請求項５】
溶接トーチに印加する電流、電圧、速度を一定に保つ操行制御を行うことにより、ビードの品質が保たれることを特徴とする請求項１〜４のいずれかに記載の建築用角形鋼管柱の溶接方法。
【請求項６】
溶接トーチの後端側を溶接ロボットの基体に接続することにより、基体からトーチ先端までの長さを長くして、溶接ロボットの首を振って建て入れ治具で覆われた鋼管の接合部を溶接することを特徴とする請求項１〜５のいずれかに記載の建築用角形鋼管柱の溶接方法。
【発明の詳細な説明】
【技術分野】
【０００１】
本発明は、建築の柱を構築する鋼管柱の溶接方法に関する。特に、角形鋼管を建築現場で溶接する方法に関する。
【背景技術】
【０００２】
建設現場における角形鋼管柱の継手溶接は溶接技能者により手作業で行われることが多い。
高層ビルなどの大型の建築物では、ボックス柱の一辺の寸法が例えば８００ｍｍ程度、板厚が８０ｍｍ程度と大きくなるために、多層溶接が必要となり、熟練した技能と施工確認管理が行われている。
その一方で、特許文献１や特許文献２に見られるような溶接ロボットの活用も提案されている。
しかし、建設現場では、短い角形鋼管を積み重ね、通直性を維持するように姿勢を保持しながら、上下の鋼管に設けたエレクションピースを仮支持した状態で溶接を行う必要があって、エレクションピースや仮支持用の建て入れ治具が邪魔になって、ロボットによる溶接作業ができない部分が生じる。
このような事情により、部分的にロボット溶接ができたとしても、手作業部分が残ることになる。
また、エレクションピースなどで区切られた区間を一方から溶接した場合、先行溶接部によって歪みが発生し、通直性に偏りが生ずるので、溶接は対向箇所を同時に進めなくてはならず、２人の溶接工あるいは２台の溶接ロボットが必要となる。
すなわち、１つの柱の対向面の直線部を溶接し、コーナ部ではグラインダ処理を交えながら積層溶接することとなるので、高度の溶接技術が必要であって、溶接作業は手溶接に頼るところが多く、作業能率が低下する。人手不足の状況もあって、溶接技術の改良が求められている。
【０００３】
建設現場で用いられる四角の角形鋼管柱を溶接する自動溶接の例として、たとえば次の２つのような提案がある。
特許文献１（特開平４−３５１２７２号公報）、特許文献２（特開２０００−１３５５９４号公報）には、上下の鋼管の接合部付近に周回レールを設け、外レール上に溶接ロボットを走行させて溶接を行う自動溶接装置が提案されている。
しかし、実際の現場では、上下の角形鋼管を通直に制御し維持するために、接合部を上下に跨ぐエレクションピースや建て入れ治具が存在し、周回走行ができない場合があり、このようなケースではこれらの提案技術を適用することはできない。
【先行技術文献】
【特許文献】
【０００４】
【特許文献１】特開平４−３５１２７２号公報
【特許文献２】特開２０００−１３５５９４号公報
【発明の概要】
【発明が解決しようとする課題】
【０００５】
建築用角形鋼管の溶接において、建て入れ治具やエレクションピースが付いた状況下で、溶接の初層から機械化溶接を実現することを目的とする。
【課題を解決するための手段】
【０００６】
１．建設現場において、エレクションピースを建て入れ治具で連結して仮固定された上下の角形鋼管を、溶接ロボットを用いて溶接する方法であって、
角形鋼管がＲ角部を有し、角形鋼管の平面部にエレクションピースが設置されており、
対向する一組の建て入れ治具間を、溶接ロボットを用いて仕上層まで連続して溶接を行い、
他の対向する建て入れ治具間を、溶接ロボットを用いて溶接を行い、
溶接終了後にエレクションピースをガス溶断して除去すること、
を特徴とする建築用角形鋼管柱の溶接方法。
２．建設現場においてＲ角部を有する角形鋼管であって、角形鋼管の４平面部にエレクションピースが設置され、上下の角形鋼管に設置されたエレクションピースを建て入れ治具で連結されている角形鋼管の継手溶接を行う方法であって、
接合部の４面に設けられた建て入れ治具で区切られた四半部の内、一組の対向する四半部を、
溶接ロボットを用いて初期の溶接から仕上層まで連続して溶接し、次いで、他の対向する四半部を、溶接ロボットを用いて初期の溶接を行い、
建て入れ治具を撤去し、溶接ロボットを用いて仕上層まで溶接して溶接を完了し、必要に応じて溶接端部を研磨し、
溶接終了後にエレクションピースをガス溶断して除去することを特徴とする建築用角形鋼管柱の溶接方法。
３．４面にエレクションピースが接合された、Ｒ角部を有する角形鋼管の建て込みを建築現場でおこなって、上下の角形鋼管のエレクションピースを建て入れ治具で仮固定した後、
上下いずれかの角形鋼管の接合部付近に、周回する溶接ロボットの案内レールを取付け、該レールに２台の溶接ロボットを対向して配置し、
以下の溶接工程を行い、レール撤去とガス溶断によるエレクションピース撤去を行うことを特徴とする建築用角形鋼管柱の溶接方法。
Ａ工程：コーナーを挟んで隣り合う第１四半部とこの第１四半部と対向する第３四半部の溶接部をそれぞれ個別の溶接ロボットを用いてティーチングする、
Ｂ工程：レールにて溶接ロボットを対向して案内走行させて、第１四半部とこの第１四半部と対向する第３四半部を、該当四半部の間隔を連続して行う溶接を初層から仕上層まで行い、必要に応じて溶接端部を研磨し、
Ｃ工程：第２四半部とこの第２四半部と対向する第４四半部の溶接部をティーチングする、
Ｄ工程：レールにて溶接ロボットを対向して案内走行させて、第２四半部とこの第２四半部と対向する第４四半部を、該当四半部の間隔を連続して行う溶接を初層から数層（２層〜３層程度）行い、
Ｅ工程：建て入れ治具を撤去する、
Ｆ工程：第２四半部とこの第２四半部と対向する第４四半部の間隔の溶接を仕上層まで行って溶接を完了する。
４．直線部からコーナー部への溶接ロボットの速度調整をコーナー部に移行する前の１０〜２０ｍｍ間に行うことを特徴とする１．〜３．のいずれかに記載の建築用角形鋼管柱の溶接方法。
５．溶接トーチに印加する電流、電圧、速度を一定に保つ操行制御を行うことにより、ビードの品質が保たれることを特徴とする１．〜４．のいずれかに記載の建築用角形鋼管柱の溶接方法。
６．溶接トーチの後端側を溶接ロボットの基体に接続することにより、基体からトーチ先端までの長さを長くして、溶接ロボットの首を振って建て入れ治具で覆われた鋼管の接合部を溶接することを特徴とする１．〜５．のいずれかに記載の建築用角形鋼管柱の溶接方法。
【発明の効果】
【０００７】
１．Ｒ付きの建築用角形鋼管の溶接において、建て入れ治具やエレクションピースが付いた状況下で、溶接の初層から機械化溶接を実現することができた。
２．４面をエレクションピースと建て入れ治具を用いて仮固定されているＲ付きの建築用角形鋼管の溶接を、コーナー部を含む対向する一組の四半部を初層から仕上層まで連続して溶接し、他の一組の四半部を初層から仕上層まで溶接し、仮固定を除去することで、２台の溶接ロボットで１回の付け替えで、鋼管柱の溶接を実現できた。建て入れ治具は、前半の溶接終了後あるいは、後工程の溶接途中または後工程の溶接後に取り外す。取り外すタイミングは、風圧など作業時の状況を検討して決定する。
エレクションピースを残した状態で溶接することができ、エレクションピースの溶断を溶接工程の後工程とすることができ、溶接時間の短縮を図ることができた。
３．溶接ロボットのトーチ支持部を後端寄りにすることによって、トーチの突き出し長を長くすることができ、長い突き出し長によって、上下のエレクションピースの間隙の開先部分にトーチが到達でき、また、建て入れ治具で覆われた溶接箇所は首ふりによって到達することができるように機器設定を行った。
【図面の簡単な説明】
【０００８】
【図１】溶接工程の概略を示す図である。
【図２】本溶接ロボットの概略を示す図である。
【図３】溶接ロボットの操作例を示す図である。
【図４】エレクションピースの隙間から溶接する状態の概略を示す図である。
【図５】本発明の主な状態の一例を示す図である。
【図６】溶接ロボットの従来例を示す図である。
【発明を実施するための形態】
【０００９】
本発明は、建設現場で角形鋼管を溶接する方法であって、建て入れ治具が設けられている初期の段階から溶接ロボットを導入できる溶接方法である。角型鋼管は、鋼板を折り曲げて作成するので、角部はＲに形成されている。
本発明では、建て入れ治具で区分された部分ごとに溶接ロボットで溶接する。溶接途中または溶接終了後建て入れ治具を外す。特に、角型鋼管は４つの平面に建て入れ治具が設置されることが多く、建て入れ治具間はコーナー部を挟む四半周となる。対向する四半周ごとに溶接を行うことにより、溶接による応力バランスが保たれる。したがって、対向する四半周が２組であるので、２台のロボットで付け替えを１回行うことにより、溶接を終了することができる。ロボットをティーチングする作業も２回で済むこととなる。建て入れ治具の撤去は後半の溶接途中に行うと、障害物がなくなる分仕上げ溶接が容易になる。
エレクションピースは溶接終了後にガス溶断にて撤去する。仮に、溶接の途中にガス溶断作業が入ると溶断作業時間の他、溶断によって上昇する鋼管の品温を冷まさないと、溶接ができないので、放冷時間も必要となり、溶接時間が間延びすることとなる。本発明は、エレクションピースの溶断を溶接の後工程とすることができるので、溶接の制限条件からエレクションピースの溶断を切り離すことができた。
具体的な実現要素としては、建て入れ治具で覆われた部分と上下のエレクションピースの隙間を溶接するために、トーチの先端が斜めからアプローチできるようにトーチを長くする工夫をした。具体的には、トーチの後端側を溶接ロボット本体に支持する、あるいはトーチを長く形成している。
また、角形鋼管のコーナー部と直線部の溶接品質を保つために、トーチ先端のスピードを一定に保つようにロボット本体の走行制御を行った。コーナー部への侵入速度の変化を１０〜２０ｍｍ程度の間に行うことによってビードへの悪影響を最小限にした。
【００１０】
以下図面を参照して説明する。
図１は、本発明の溶接工程の概略構成を示している。
角形鋼管１の溶接断面１１を示している。
角形鋼管１には、４面にエレクションピース１２ａ、１２ｂ、１２ｃ、１２ｄが上下対に設けられ、上下のエレクションピースを連結する建て入れ治具１３ａ、１３ｂ、１３ｃ、１３ｄが設けられている。
この角形鋼管には２台の溶接ロボット２１、２２を案内して走行させるレール２３が周回して設けられている。
図１（ａ）は、第１の溶接ロボット２１が建て入れ治具で区切られた第１四半部１１ａに、第２の溶接ロボット２２が建て入れ治具で区切られた第３四半部１１ｃに位置している状態を示しており、それぞれの溶接ロボットを用いてそれぞれの区分をティーチングする。
図１（ｂ）は、第１の溶接ロボット２１及び第２の溶接ロボット２２がそれぞれの１四半部１１ａと第３四半部１１ｃを初期溶接分から仕上げ層まで溶接して溶接層４１ａ、４１ｃを形成する。溶接端部は必要に応じて研磨して、後行の溶接との継ぎ目の品質を良好に維持する。
図１（ｃ）では、第１の溶接ロボット２１及び第２の溶接ロボット２２がそれぞれ第２四半部１１ｂと第４四半部１１ｄを担当して、ティーチングを経て、溶接をおこない、溶接層４１ｂ、４１ｄを形成する。
図１（ｄ）は、建て入れ治具を取り外して、第２四半部１１ｂと第４四半部１１ｄを仕上げ層まで、同じ２台の溶接ロボットで溶接した状態を示している。図１（ｄ）では、第１、３四半部がすでに溶接されているので、建て入れ治具を外しても上下の角形鋼管の姿勢は維持できる状態か否かを確認して、適宜の時期を判断して取り付け治具を取り外すことができる。この段階で、４面の建て入れ治具１３ａ、１３ｂ、１３ｃ、１３ｄを撤去すると、溶接用開先が全周に渡って露出状態となる。なお、溶接ロボットは電源ケーブルなど外部に連結されている構造物があるので、連続した周回溶接は現実的でなく、２台の溶接ロボットを使用する。
なお、「ティーチング」は、ロボットに実際の動きを入力していく作業である。本例では、始端と終端を手作業で入力し、他は自動入力とすることもできるが、コーナー部の詳細は手作業とするなど、手順により適宜ティーチング操作を設定する。本例では、ティーチングを四半部につきそれぞれ１回行えば済むので、ティーチング回数を少なくすることができ、それぞれの四半部を連続して初期化から仕上げまで溶接ロボットで溶接することができるので、省力化と溶接ロボットが能率的に使用される。
【００１１】
図１（ｅ）は、全周にわたって溶接が完了した状態を示している。
図１（ｆ）は、レール２３を撤去し、上下の角形鋼管に設けられているエレクションピース１２ａ、１２ｂ、１２ｃ、１２ｄをガス溶断して撤去する工程である。
【００１２】
図１に示す工程は、２台の溶接ロボットで対向する位置の溶接を行うことによって、溶接に伴う応力バランスは均衡がとれており、溶接による歪みの発生も防止できる。
建て入れ治具やエレクションピースがついた状態で初層から溶接ロボットにて溶接することが可能となっている。それぞれの四半部を１回のティーチングで済ますので、省力化と溶接ロボットの連続使用を実現して効率利用が図られ、溶接時間を短縮することができる。
エレクションピース切断前に溶接が完了するので、途中でエレクションピースを撤去・放冷する必要がなく溶接時間をとても短縮することができる。
ほぼ同期する動きによってオペレーター１名による２台同時操作管理が可能となり、省力化が図れる。
【００１３】
図２は、本溶接ロボットの概略図である。（ａ）は、基本構成図であり、（ｂ）は、モニタリング装置を装着した図である。
上下の角形鋼管１、１が、重ねられて、それぞれに設けられているエレクションピース１２、１２を建て入れ治具１３で連結して、上下の角形鋼管の姿勢が仮固定されている。上下の角形鋼管の接合部には溶接部となる開先１５が形成される。
上側の角形鋼管１にレール２３を取り付け、このレール２３に走行台車２５を接続し、走行台車２５とトーチ２４とを基体２６で連結して、溶接ロボット２が構成されている。この溶接ロボットには、電源ケーブル、溶接金属線材などが付帯されるが省略して示す。
この開先１５に臨むようにトーチの先端を位置させて溶接を行うこととなる。図２（ａ）に示すように、上下のエレクションピースがあるとトーチを差し込む隙間が限定されるので、トーチが短いと開先に届かず、溶接ロボットを使用できないため、手作業で行うこととなる。
本発明では、ロングトーチを開発することにより、エレクションピースの隙間から開先に、トーチが届くようにした。
参考として、従来の長さのトーチを備えた溶接ロボットの例を図６に示す。この従来例では、トーチの長さの中間部を基体に連結しているので、トーチ先端までの長さが限定されており、エレクションピースの隙間から開先にトーチを届かせるのは困難である。
これに対して、図２の改良例は、トーチの後端部を基体に接続することにより、トーチの突き出し長を長くすることができている。
トーチを長くする場合、トーチ先端部の姿勢を安定させるために、トーチ基部側を炭素繊維で形成するなど軽量化素材を用いて軽量化をおこなう。さらに、トーチの後方寄りを基体に接続し先端側を長くし、トーチの後端にバランサとなる調整錘を付けることにより、トーチの制御操作性を向上させる。
さらに図２（ｂ）では、トーチに、溶接状態をリアルに観察できるモニタリングカメラ２７を取り付けてあるので、溶接の品質を溶接中に確認することができる。
なお、溶接の品質管理上母材温度（パス間温度）を管理することが重要とされている。本発明では、モニタリングカメラ２７として赤外線サーモグラフィーを採用すると、直接的なパス間温度管理ができる。一般的には、母材の温度が２５０℃ないし３５０℃以下に下がるまで、次のパスの溶接をしないようにコントロールする。
２台の溶接ロボットを交互に使用して、この温度低下時間内に他方の溶接ロボットの稼働を行うように設定すると、作業時間の短縮と基本的な温度管理ができる。
【００１４】
図３は、溶接ロボットの操作例を示している。
第１四半部１１ａを例にして、溶接ロボットの操作を説明する。
建て入れ治具１３ａで連結されているエレクションピース１２ａ部から角形鋼管１の溶接がスタートして、建て入れ治具１３ｂで連結されているエレクションピース１２ｂまでの区間が、第１の溶接ロボット２１が溶接する第１四半部１１ａである。
角形鋼管１のスタート箇所Ｓには、建て入れ治具１３ａがあるので、溶接ロボット２１は、建て入れ治具１３ａの近傍から首を振ってトーチ２４をスタート箇所Ｓに臨ませる。このスタート箇所Ｓから角形鋼管と正対するＢ１の場所までトーチ２４を戻す。正対した状態でコーナー開始箇所Ｃ１まで溶接ロボット２１は直線走行する。コーナー部におけるトーチのスピードが直線部と同程度を維持するように、外側のレールを走行する溶接ロボット２１の走行台車の走行を制御する。走行台車のスピードを断続的に変化させると溶接ビードに断裂するようなショックが発生するリスクがあるので、スピード変化は１０〜２０ｍｍ程度緩衝距離を設けることが望ましい。
コーナー部は開始箇所Ｃ１から中央箇所Ｃ２を経由して終了箇所Ｃ３までである。その後溶接は直線部を経て、終了箇所の建て入れ治具１３ｂ付近で首振り溶接を行う。
建て入れ治具１３ｂで覆われた終了箇所Ｅは、スタート箇所Ｓと同様に首を振って溶接を行うこととなる。首振りは終了箇所Ｅに届くために首を振る地点を、首振り開始箇所Ｂ２として、ここから徐々に角度を付けていって終了箇所Ｅにアクセスする。
直線部とコーナー部の溶接は電流、電圧、速度を一定に保つようにコントロールして溶接の品質を維持する。ビードの生成において、これらの溶接条件を一定に管理することにより、ビードの劣化や引きちぎれなどが発生しない。レールは、コーナー部で大回りすることになるので、トーチ部のスピードを一定にするためには、溶接ロボットの走行台車の走行スピードを調整することとなる。コーナー部の入り口で急激に速度変化するとビードが薄くなり、ちぎれるリスクがあるので、緩衝距離として１０〜２０ｍｍをとって、走行台車のスピード調整を行う。
【００１５】
図４は、エレクションピースの隙間から溶接する状態の概略を示している。
上下の鋼管によって設けられた開先１５は例えば２５度程度の狭開先であることがある。このように開き角度が小さく、また、上下のエレクションピース１２、１２の隙間がある場合、本発明ではトーチ２４の付き出し長が長いので、エレクションピースの隙間から開先に精度良くアクセスすることができる。なお、溶接の初層は１回のパスで溶接ができるが、２層目以降は、開先が広がるので数回に分けて層全体を仕上げる必要がある。例えば、２層は２パス、３層は３パスなどとパスの回数が増加することとなる。トーチ先端の通過箇所も調整する必要が生ずる。
【００１６】
図５に本発明の主な状態の一例を示す。
図５（ａ）は、上下の角形鋼管のエレクションピース１２、１２を建て入れ治具１３で仮固定した角形鋼管１にレール２３を周回するように取り付け、さらに溶接ロボット２をレールに取り付けている状態を示している。これは、図１（ａ）の状態に該当する。
図５（ａ）の状態で四半部毎に溶接し、角形鋼管から建て入れ治具１３を取り外した状態を図５（ｂ）に示している。第２、第４四半部の溶接開始前、または溶接途中、あるいは溶接終了後に、鉄骨の建て込み状態などを確認して、適宜の機会に建て入れ治具を取り除くことができる。これは、図１（ｅ）の状態に該当する。
溶接終了後エレクションピースをガス溶断して除去した状態を図５（ｃ）に示している。溶断除去したエレクションピース痕１６が角形鋼管１に残る。レール２３と溶接ロボット２を取り外す。
ガス溶断すると角形鋼管の温度が上昇するので、放冷期間をおく必要があるが、本工程では、ガス溶断を溶接工程の後にすることができるので、溶接時間を間延びさせることはない。
【００１７】
図６には、従来の長さのトーチを備えた溶接ロボット１２０を参考例として示す。レール２３に走行台車１２５が取り付けられ、走行台車１２５とトーチ１２４の間に基体１２６が設けられている。この従来例では、トーチ１２４の長さ方向中間部を基体１２６に連結しているので、トーチ先端までの長さが限定されており、エレクションピース１２、１２の隙間からトーチを開先に届かせるのは困難である。
【００１８】
以上は、エレクションピースが角形鋼管の各面に１つずつ合計４個設けられた例を示したが、各面に２つのエレクションピースが設けられた角形鋼管にも適用できるものであって、エレクションピースの数に制限があるものではない。
【符号の説明】
【００１９】
１      角形鋼管
１１    溶接断面
１１ａ  第１四半部
１１ｂ  第２四半部
１１ｃ  第３四半部
１１ｄ  第４四半部
１２、１２ａ、１２ｂ、１２ｃ、１２ｄ  エレクションピース
１３、１３ａ、１３ｂ、１３ｃ、１３ｄ  建て入れ治具
１５    開先
１６    エレクションピース痕
２、２１、２２  溶接ロボット
２３    レール
２４    トーチ
２５    走行台車
２６    基体
２７    モニタリングカメラ
４１ａ、４１ｂ、４１ｃ、４１ｄ  溶接層
５１    第１半部
５２    第２半部
１２０  溶接ロボット
１２４  トーチ
１２５  走行台車
１２６  基体
Ｓ      スタート箇所
Ｃ１     開始箇所
Ｃ２     中央箇所
Ｃ３     終了箇所
Ｅ      終了箇所
Ｂ１    首振り開始箇所
Ｂ２    首振り開始箇所
【図１】
2020157362.tif 000003
【図２】
2020157362.tif 000004
【図３】
2020157362.tif 000005
【図４】
2020157362.tif 000006
【図５】
2020157362.tif 000007
【図６】
2020157362.tif 000008